(57)【要約】【課題】視野性が向上し、見栄えがよいフィルムアンテナを提供する。【解決手段】配線（２）上に、液体レジストが硬化して得られるレジスト膜（４）が積層されるか、あるいは、配線（２）上に、ドライフィルム層（４）が積層されることにより、配線表面の光沢度を１．９以下とする。透明フィルム（１）に、液体レジストを使用して、スクリーン印刷またはフォトエッチングで配線を形成し、形成された配線（２）上のレジスト膜（４）を除去せずに残して作製するか、透明フィルム（１）に、ドライフィルムレジストを貼ることにより配線（２）を形成し、形成された配線（２）上のドライフィルム層（４）を除去せずに残して作製する。【選択図】図２
2007274477.tif 000002
【特許請求の範囲】
【請求項１】
配線上に、液体レジストが硬化して得られるレジスト膜が積層されることにより、配線表面の光沢度が１．９以下であるフィルムアンテナ。
【請求項２】
配線上に、ドライフィルム層が積層されることにより、配線表面の光沢度が１．９以下であるフィルムアンテナ。
【請求項３】
透明フィルム、該透明フィルムの表面に形成された配線、該配線上に積層されたレジスト膜またはドライフィルム層、および、該配線およびレジスト膜またはドライフィルム層を被覆する透明樹脂からなるフィルムアンテナ。
【請求項４】
透明フィルムに、液体レジストを使用して、スクリーン印刷またはフォトエッチングで配線を形成し、形成された配線上のレジスト膜を除去せずに残すことを特徴とするフィルムアンテナの作製方法。
【請求項５】
透明フィルムに、ドライフィルムレジストを貼り、エッチング工程により配線を形成し、形成された配線上のドライフィルム層を除去せずに残すことを特徴とするフィルムアンテナの作製方法。
【発明の詳細な説明】
【技術分野】
【０００１】
本発明は、車載用のフィルムアンテナに関する。
【背景技術】
【０００２】
フィルムアンテナは、透明フィルム上に配線が形成されたものであり、車両の窓等に貼着して使用される。したがって、フィルムアンテナには良好な視野性が要求される。
【０００３】
フィルムアンテナの作製方法としては、透明フィルム上に導電性ペースト（銀ペースト）で配線形状を印刷し、乾燥し、硬化する方法（特開昭６４−４９３０２号公報）、２枚の透明フィルムに接着剤層を設けて、片方の透明フィルムの接着剤層の表面に配線形状の金属箔を貼り付け、金属箔を挟むように、もう一方の透明フィルムの接着剤層の表面を合わせることにより、ラミネートする方法（特開２００６−５４００号公報）、および、透明フィルムの表面に蒸着またはスパッタリング法で金属薄膜を形成し、さらに、電解めっき法で銅層を形成し、エッチング工法を用いたスクリーン印刷またはフォトレジスト法により、金属薄膜および銅層の一部を溶解し、配線形状を形成する方法などがある。
【０００４】
エッチング工法により配線を形成する方法においては、液体レジストが硬化して得られるレジスト膜や、エッチング工法で残るドライフィルム層を除去し、露出した配線の上に透明樹脂の印刷を行って、フィルムアンテナを作製する。
【０００５】
しかし、従来の作製方法のいずれの場合でも、配線の表面には金属が露出するため、金属特有の反射光が原因となり、視野性を損なったり、見栄えが悪くなるという問題点がある。
【０００６】
また、形成された配線を、着色したレジスト材で被覆することにより、視野性を確保する方法があるが（特開２００６−５９１６号公報）、配線を形成した後、印刷インクを塗布することによりレジスト層を形成するために、手数がかかり、レジスト層を含めた配線幅をコントロールしにくく、結果的に配線幅が広くなり、視野性の改善には十分であるとはいえない。
【０００７】
【特許文献１】特開昭６４−４９３０２号公報
【０００８】
【特許文献２】特開２００６−５４００号公報
【０００９】
【特許文献３】特開２００６−５９１６号公報
【発明の開示】
【発明が解決しようとする課題】
【００１０】
本発明は、視野性が向上し、見栄えがよいフィルムアンテナを提供することを目的とする。より具体的には、透明フィルムの表面に金属箔層を形成し、エッチング工法を用いたスクリーン印刷またはフォトレジスト法により作製されるフィルムアンテナにおいて、配線を構成する金属特有の反射光を抑制して視野性の改善を図ることを目的とする。
【課題を解決するための手段】
【００１１】
本発明のフィルムアンテナは、配線上に、液体レジストが硬化して得られるレジスト膜が積層されることにより、配線表面の光沢度が１．９以下である。
【００１２】
あるいは、配線上に、ドライフィルム層が積層されることにより、配線表面の光沢度が１．９以下である。
【００１３】
なお、透明樹脂インクを用いて配線を固定することにが好ましい。
【００１４】
本発明のフィルムアンテナは、透明フィルム、該透明フィルムの表面に形成された配線、該配線上に積層されたレジスト膜またはドライフィルム層、および、該配線およびレジスト膜またはドライフィルム層を被覆する透明樹脂からなる構造を有する。
【００１５】
本発明のフィルムアンテナの作製方法は、透明フィルムに、液体レジストを使用して、スクリーン印刷またはフォトエッチングで配線を形成し、形成された配線上のレジスト膜を除去せずに残すことを特徴とする。
【００１６】
あるいは、透明フィルムに、ドライフィルムレジストを貼り、エッチング工程により配線を形成し、形成された配線上のドライフィルム層を除去せずに残すことを特徴とする。
【００１７】
本明細書に記載される光沢度は、光沢度計（日本電色工業株式会社製、ＶＧＳ−３００Ａ）を用いて、コリメーター０．１ｍｍφＹＥＬＬＯＷ基準にて測定を３点行い、平均して得られる値である。
【発明の効果】
【００１８】
本発明のフィルムアンテナは、ガラスや壁等に取り付けても、視野性を損なうことなく、また、目立たないため、見栄えがよい。
【００１９】
特に、アンテナ配線幅が広い銅配線などでは、銅の光沢度である２．６６を、１．９以下に抑えることにより、配線の表面に、金属特有の反射光がなくなるという顕著な効果を得られる。
【発明を実施するための最良の形態】
【００２０】
本発明のフィルムアンテナは、配線上に、液体レジストが硬化して得られるレジスト膜が積層されることにより、配線表面の光沢度が１．９以下である。あるいは、配線上に、ドライフィルム層が積層されることにより、配線表面の光沢度が１．９以下である。
【００２１】
光沢度が、２．０以上では、金属光沢が目立ち、簡単に識別が可能になるので好ましくない。また、光沢度は、フィルムアンテナの特性に影響を与えないので、低いほどよい。
【００２２】
フィルムアンテナの配線の配線幅は、１０μｍ〜２０００μｍが一般的であるが、特に、配線幅が１００μｍより広くなると、配線の表面からの反射光が目立ち、視野性を悪化させていたが、本発明により反射光を抑えることが可能となる。
【００２３】
さらに、配線幅が１０μｍ〜３００μｍ、特に、１０μｍ〜１００μｍであり、ある程度、視野性のよい配線でも、視野性が改善されて、見栄えがよくなる。
【００２４】
したがって、ガラスに貼り付けても視野性に優れるフィルムアンテナが得られる。
【００２５】
本発明のフィルムアンテナの作製方法は、透明フィルムに、液体レジストを使用して、スクリーン印刷またはフォトエッチングで配線を形成し、形成された配線上のレジスト膜を除去せずに残す。あるいは、透明フィルムに、ドライフィルムレジストを貼り、エッチング工程により配線を形成し、形成された配線上のドライフィルム層を除去せずに残す。
【００２６】
したがって、本来なら不要であり、溶解しなければならないレジスト膜やドライフィルム層を残すことにより、溶解の工程が省けるので、コストや工期の短縮にも寄与することができる。
【００２７】
さらに、銀ペースト塗布や銅箔を接着剤で貼り付けることにより配線を形成したフィルムアンテナであっても、さらに、レジスト膜やドライフィルム層を積層して、配線の上にのみ、レジスト膜やドライフィルム層を残すことにより、本発明を実施することが可能となる。この場合は、コストが増加することになるが、後から着色インクを塗布するよりも、配線に対する位置精度が高いため、フィルムアンテナの配線にほぼ等しく積層することができ、高い視野性が得られる。
【実施例】
【００２８】
以下、実施例により本発明を詳細に説明する。
【００２９】
（実施例１）
図１に、本発明のフィルムアンテナを平面図で示す。図２は、図１のフィルムアンテナを示す断面図である。
【００３０】
透明フィルム（１）として、厚さ１２５μｍのＰＥＴフィルム（東洋紡績株式会社製、Ａ４１００）を使用し、直流マグネトロンスパッタリングにより、出力４ｋｗの条件で、０．１５μｍの銅被膜を作製した後、「硫酸銅濃度９０ｇ／Ｌ、硫酸濃度１８０ｇ／Ｌ、塩素濃度５０ｍｇ／Ｌ」のめっき浴を室温で用い、陰極電流密度２Ａ／ｄｍ2で、厚さ１０μｍの銅被膜を形成した。得られた銅被膜に、青色のドライフィルムレジスト（日立化成工業株式会社製、ＲＹ−３２２５）を用いたエッチング工法によって、配線幅が１０μｍ、５０μｍ、１００μｍ、３００μｍの配線（２）を作製した。したがって、配線（２）の上には、レジスト膜（４）が残る。
【００３１】
さらに、透明樹脂インク（十条ケミカル株式会社製）（３）の印刷を行って、フィルムアンテナを作製した。
【００３２】
視野性の評価は、５人の人間が、５０ｃｍ、離れた位置から配線を見ることにより行った。
【００３３】
評価結果を表１に示す。配線が認識されず、視野性が良好な場合を「○」、かすかに配線が認識される場合を「△」、配線が認識され、視野性に劣る場合を「×」として評価した。
【００３４】
また、視野性について得られた結果から、光沢度の数値に換算した。光沢度は、光沢度計（日本電色工業株式会社製、ＶＧＳ−３００Ａ）を用いて、コリメーター０．１ｍｍφＹＥＬＬＯＷ基準にて測定を３点行い、平均して得られる値であり、銅の光沢度は２．６６である。これと比較して、本実施例の光沢度は、１．８６を示した。
【００３５】
【表１】
2007274477.tif 000003
【００３６】
（実施例２）
異なる緑色のドライフィルムレジスト（旭化成エレクトロニクス株式会社製、ＵＦＧ−２５）を使用したこと以外は、実施例１と同様にして、フィルムアンテナを作製して、視野性の評価を行った。
【００３７】
本実施例の光沢度は、１．８１を示した。
【００３８】
（実施例３）
実施例１と同様にして、透明フィルム上に銅被膜を形成し、得られた銅被膜に液体レジストとして黄色のエッチングレジスト（富士薬品工業株式会社製、ＦＲ−１６）を使用して、スクリーン印刷により、配線幅が３００μｍの配線を作製した。なお、本実施例のエッチングレジストを用いたスクリーン印刷では、３００μｍよりも細い配線幅を形成することはできない。フィルムアンテナを作製して、視野性の評価を行った。
【００３９】
本実施例の光沢度は、１．８８を示した。
【００４０】
（比較例１）
レジスト膜を除去した以外は、実施例１と同様にして、フィルムアンテナを作製して、視野性の評価を行った。
【００４１】
本比較例の光沢度は、銅と同じ２．６６を示した。
【図面の簡単な説明】
【００４２】
【図１】本発明のフィルムアンテナの一実施例を示す平面図である。
【図２】図１のフィルムアンテナを示す断面図である。
【符号の説明】
【００４３】
１  透明フィルム
２  配線
３  透明樹脂
４  レジスト膜またはドライフィルム層
【図１】
2007274477.tif 000004
【図２】
2007274477.tif 000005